КАТАЛИЗАТОР И ПРОЦЕСС ОКСИХЛОРИРОВАНИЯ ЭТИЛЕНА ДО ДИХЛОРЭТАНА

1. Способ оксихлорирования такого типа, в котором этилен превращается в 1,2-дихлорэтан в присутствии нанесенного на подложку медного катализатора, при этом усовершенствование включает: применение нанесенного катализатора, приготовленного путем (i) пропитки, на первом этапе, глиноземного носителя первым водным раствором, который содержит медь, необязательно щелочноземельный металл, и щелочной металл, для формирования, таким образом, первого каталитического компонента; и (ii) пропитки, на следующем этапе, первого каталитического компонента вторым водным раствором, который содержит медь и щелочноземельный металл, при этом второй водный раствор, по существу, не содержит щелочного металла для формирования, таким образом, нанесенного катализатора.
2. Способ по п. 1, отличающийся тем, что процесс оксихлорирования проводят в реакторе с псевдоожиженным слоем.
3. Способ по п. 2, отличающийся тем, что реактор с псевдоожиженным слоем представляет собой реактор с разделительным слоем.
4. Способ по п. 1, отличающийся тем, что нанесенный катализатор содержит от около 5,0 до около 12 мас.% меди.
5. Способ по п. 1, отличающийся тем, что нанесенный катализатор содержит от около 0,25 до около 3,0 мас.% щелочноземельного металла.
6. Способ по п. 1, отличающийся тем, что нанесенный катализатор содержит от около 0,25 до около 1,6 мас.% щелочноземельного металла.
7. Способ по п. 1, отличающийся тем, что нанесенный катализатор содержит от около 0,5 до около 2,25 мас.% редкоземельного металла.
8. Способ по п. 1, отличающийся тем, что щелочноземельный металл представляет собой магний.
9. Способ по п. 1, отличающийся тем, что щелочной металл представляет собой калий.
10. Способ по п. 1, отличающийся тем, что второй водный раствор вносит дополнительную концентрацию щелочноземельного металла более чем 0,22 мас.% щелочноземельного металла относительно общей массы каталитической композиции.
11. Способ производства катализатора оксихлорирования этилена до 1,2-дихлорэтана, который включает этапы:
(i) пропитки, на первом этапе, глиноземного носителя первым водным раствором, который содержит медь, щелочноземельный металл и щелочной металл, для формирования, таким образом, первого каталитического компонента; и
(ii) пропитки, на следующем этапе, первого каталитического компонента вторым водным раствором, который содержит медь и щелочноземельный металл, при этом второй водный раствор, по существу, не содержит щелочного металла, для формирования, таким образом, нанесенного катализатора.
12. Способ по п. 11, отличающийся тем, что щелочноземельный металл представляет собой магний, а второй водный раствор имеет молярное отношение магния к меди более чем 0,19.
13. Способ оксихлорирования, который включает этап превращения этилена в 1,2-дихлорэтан в присутствии катализатора, кислорода и хлорида водорода, при этом катализатор изготовлен путем: (i) пропитки, на первом этапе, глиноземного носителя первым водным раствором, который содержит медь, щелочноземельный металл и щелочной металл, для формирования, таким образом, первого каталитического компонента; и (ii) пропитки, на следующем этапе, первого каталитического компонента вторым водным раствором, который содержит медь и щелочноземельный металл, при этом второй водный раствор, по существу, не содержит щелочного металла для формирования, таким образом, нанесенного катализатора.
14. Способ по п. 13, отличающийся тем, что щелочноземельный металл представляет собой магний, а второй водный раствор имеет молярное отношение магния к меди более чем 0,19.